Компонент для варки стекла

1. Способ получения компонента (1) для варки стекла, состоящего из тугоплавкого металла, отличающийся тем, что поверхностную зону (2) компонента (1) для варки стекла уплотняют, по меньшей мере частично, путем приложения локального сжимающего усилия, и в результате ее пористость уменьшается по сравнению с объемной частью (3), которая расположена ниже поверхностной зоны (2) и обладает остаточной пористостью.
2. Способ по п. 1, в котором приложение локального сжимающего усилия осуществляют посредством тела (4) качения, в процессе чистового обкатывания.
3. Способ по п. 1, в котором приложение локального сжимающего усилия осуществляют посредством дробеструйной обработки.
4. Способ по любому из предшествующих пунктов, в котором пористость уплотненной поверхностной зоны (2) снижают посредством приложения локального сжимающего усилия до менее 1%.
5. Способ по любому из предшествующих пунктов, в котором прилагаемое локальное сжимающее усилие больше предела текучести тугоплавкого металла.
6. Способ по любому из предшествующих пунктов, в котором после уплотнения поверхностной зоны (2) компонент (1) для варки стекла или по меньшей мере поверхностную зону (2) подвергают термообработке при температуре выше температуры рекристаллизации тугоплавкого металла.
7. Компонент (1) для варки стекла, состоящий из тугоплавкого металла; который имеет, по меньшей мере частично, поверхностную зону (2), которая уплотнена и имеет пониженную пористость по сравнению с объемной частью (3), расположенной ниже поверхностной зоны (2) и обладающей остаточной пористостью.
8. Компонент (1) для варки стекла по п. 7, который получен методом порошковой металлургии.
9. Компонент (1) для варки стекла по любому из пп. 7 и 8, в котором пористость поверхностной зоны (2) составляет не более 1%.
10. Компонент (1) для варки стекла по любому из пп. 7-9, в котором пористость поверхностной зоны (2) по меньшей мере на 1,5% ниже, чем пористость нижележащей объемной части (3).
11. Компонент (1) для варки стекла по любому из пп. 7-10, в котором поверхностная зона (2) обладает более крупнозернистой структурой, чем другие, объемные части (3) компонента (1) для варки стекла.
12. Компонент (1) для варки стекла по любому из пп. 7-11, в котором средний размер зерна поверхностной зоны (2) составляет от 40 до 1000 мкм.
13. Компонент (1) для варки стекла по любому из пп. 7-12, в котором поверхностная зона (2) имеет глубину от 50 мкм до 1000 мкм.
14. Компонент (1) для варки стекла по любому из пп. 7-13, в котором поверхность поверхностной зоны (2) имеет шероховатость Ra менее 0,30 мкм.
15. Компонент (1) для варки стекла по любому из пп. 7-14, где компонент (1) для варки стекла представляет собой тигель.
16. Компонент (1) для варки стекла по любому из пп. 7-14, который представляет собой электрод для варки стекла.
17. Компонент (1) для варки стекла по любому из пп. 7-16, который имеет уплотненную поверхностную зону (2) как на внутренней стенке, так и на внешней стенке.
18. Применение компонента (1) для варки стекла по любому из пп. 7-17 для размещения или обработки расплавов стекла.